ТВЕРДАЯ НЕОРГАНИЧЕСКАЯ КОМПОЗИЦИЯ, СПОСОБ ЕЕ ПОЛУЧЕНИЯ И ЕЕ ПРИЕНЕНИЕ ДЛЯ СНИЖЕНИЯ СОДЕРЖАНИЯ ДИОКСИНОВ И ТЯЖЕЛЫХ МЕТАЛЛОВ В ДЫМОВЫХ ГАЗАХ

1. Композиция для снижения содержания тяжелых металлов и диоксинов в дымовых газах, содержащая твердое сорбирущее вещество, представляющее собой неорганическое соединение, предпочтительно нефункционализированное, характеризующаяся тем, что указанное неорганическое соединение выбрано из числа филлосиликатов группы «палыгорскит-сепиолит» по классификации Дана, причем указанное неорганическое соединение допировано солью галогенида и сохраняет свою первоначальную кристаллическую структуру, и указанная соль галогенида в пересчете на сухое вещество присутствует в количестве от 0,5% до 20% по весу относительно веса композиции.
2. Композиция по п.1, в которой указанное неорганическое соединение выбрано из группы филлосиликатов из подгруппы сепиолита по классификации Дана.
2
2
2
2
2
2
4
4
4
3. Композиция по п.1, в которой указанная соль галогенида представляет собой галогенид щелочного металла, галогенид щелочноземельного металла или аналогичное соединение, предпочтительно выбранное из группы, включающей NaCl, NaBr, NaI, KCl, KBr, KI, CaCl, CaBr, CaI, MgCl, MgBr, MgI, NHCl, NHBr или NHI или их смеси.
4. Композиция по п.1, в которой указанная соль галогенида в пересчете на сухое вещество присутствует в количестве от 1% до 15% по весу и более предпочтительно от 1,5% до 10% по весу относительно веса композиции.
2
2
2
5. Композиция по п.1, в которой удельная площадь поверхности BET неорганического соединения допированного указанной солью галогенида составляет от 70 до 170 м/г, предпочтительно от 80 до 140 м/г и более предпочтительно от 90 до 130 м/г.
3
3
3
6. Композиция по п.1, в которой объем пор указанного неорганического соединения допированного указанной солью галогенида составляет от 0,15 до 0,32 см/г, более предпочтительно от 0,20 до 0,30 см/г и наиболее предпочтительно от 0,22 до 0,28 см/г при измерении методом BJH применительно к изотерме десорбции азота.
7. Способ получения композиции для снижения содержания тяжелых металлов и диоксинов, включающий стадии:
- получения твердого сорбирующего вещества, представляющего собой неорганическое соединение, предпочтительно нефункционализированное, выбранное из числа филлосиликатов группы «палыгорскит-сепиолит» по классификации Дана,
- получения соли галогенида, и
- приведения в контакт указанного неорганического соединения и указанной соли галогенида с образованием неорганического соединения, допированного солью галогенида.
8. Способ по п.7, в котором указанное приведение в контакт указанного неорганического соединения и указанной соли галогенида выполняют при перемешивании.
9. Способ по п.7, в котором влажность указанного неорганического соединения составляет от 0,1 до 100 г/кг, более предпочтительно от 2 до 90 г/кг.
10. Способ по п.7, в котором указанное приведение в контакт выполняют при температуре окружающей среды.
11. Способ по п.7, в котором указанная соль галогенида находится в жидкой форме в водной фазе.
12. Способ по п.7, в котором указанная стадия приведения в контакт указанного неорганического соединения и указанной соли галогенида представляет собой распыление указанной соли галогенида на указанном неорганическом соединении, при необходимости при перемешивании.
13. Способ по п.11, в котором указанная стадия приведения в контакт указанного неорганического соединения и указанной соли галогенида представляет собой пропитывание указанного неорганического соединения указанной солью галогенида в жидкой фазе, при необходимости при перемешивании.
14. Способ по п.11, в котором указанная соль галогенида в жидкой фазе представляет собой водный раствор, в котором содержание соли галогенида составляет от 1% до 30%, предпочтительно от 5% до 27%, более предпочтительно от 10% до 27% по весу по отношению к общему весу указанного раствора.
15. Способ по п.7, дополнительно включающий одну или несколько стадий высушивания и/или дезагломерации указанного неорганического соединения, допированного солью галогенида, предпочтительно при температуре от 60 до 200°C, более предпочтительно от 75 до 170°C.
2
2
2
2
2
2
4
4
4
16. Способ по п.7, в котором указанная соль галогенида представляет собой галогенид щелочного металла, галогенид щелочноземельного металла или аналогичное соединение, предпочтительно выбранное из группы, включающей NaCl, NaBr, NaI, KCl, KBr, KI, CaCl, CaBr, CaI, MgCl, MgBr, MgI, NHCl, NHBr или NHI или их смеси.
17. Применение композиции по любому из пп.1-6 для снижения содержания диоксинов и тяжелых металлов, предпочтительно в газообразном состоянии, в частности ртути, и конкретно ртути Hg° в дымовых газах.
18. Применение по п.17, в смеси с основным реагентом, таким как известь.